【手続補正書】
【提出日】平成21年3月2日(2009.3.2)
【手続補正１】
【補正対象書類名】特許請求の範囲
【補正対象項目名】全文
【補正方法】変更
【補正の内容】
【特許請求の範囲】
【請求項１】
複数のランダムループを含むクッション性ネット構造であって、各々のランダムループが少なくとも１つのさらなるループに対して熱結合されており、
前記ランダムループが連続繊維を含み、前記繊維が、少なくとも５０モルパーセントのエチレンを含むブロックコポリマーであるエチレン／α−オレフィン共重合体を含み：
前記エチレン／α−オレフィン共重合体が、
（ａ）約１．７〜約３．５のＭｗ／Ｍｎ、少なくとも１つの融点Ｔｍ（℃）、および密度ｄ（ｇ／ｃｍ３）を有し、ここで、このＴｍおよびｄの数値が以下の関係に相当する、
Ｔｍ＞−２００２．９＋４５３８．５（ｄ）−２４２２．２（ｄ）２
（ｂ）約１．７〜約３．５のＭｗ／Ｍｎを有し、かつ融解熱ΔＨ（Ｊ／ｇ）、および最高のＤＳＣピークと最高のＣＲＹＳＴＡＦピークとの間の温度差として定義される、デルタ量ΔＴ（℃）によって特徴付けられ、ここで、このΔＴおよびΔＨの数値が以下の関係を有し、
ΔＨがゼロより大きくかつ最大１３０Ｊ／ｇまでの場合、
ΔＴ＞−０．１２９９（ΔＨ）＋６２．８１
ΔＨが１３０Ｊ／ｇより大きい場合、
ΔＴ≧４８℃
ここで前記ＣＲＹＳＴＡＦピークが累積ポリマーの少なくとも５パーセントを用いて決定され、かつ前記ポリマーの５パーセント未満が特定可能なＣＲＹＳＴＡＦピークを有するならば、前記ＣＲＹＳＴＡＦ温度は３０℃である；または、
（ｃ）前記エチレン／α−オレフィン共重合体の圧縮成形フィルムで測定された、３００パーセントのひずみかつ１サイクルでの弾性回復率Ｒｅ（パーセント）によって特徴付けられ、かつ密度ｄ（ｇ／ｃｍ３）を有し、ここで、前記エチレン／α−オレフィン共重合体が実質的に架橋相を有さない場合、前記Ｒｅおよびｄの数値が以下の関係を満たす：
Ｒｅ＞１４８１−１６２９（ｄ）；または、
（ｄ）ＴＲＥＦを用いて分画される場合、４０℃と１３０℃との間で溶出する分子画分であって、前記同じ温度の間で溶出する比較対象となるランダムエチレン共重合体画分のコモノマーモル含量よりも少なくとも５パーセント高いコモノマーモル含量を有することを特徴とする分子画分を有し、ここで、前記比較対象となるランダムエチレン共重合体が同じコモノマー（単数または複数）を有し、かつメルトインデックス、密度、およびコモノマーモル含量（ポリマー全体に基づく）を前記エチレン／α−オレフィン共重合体のものの１０パーセント内で有する；または、
（ｅ）２５℃での貯蔵弾性率であるＧ’（２５℃）、および１００℃での貯蔵弾性率であるＧ’（１００℃）によって特徴付けられ、ここで、Ｇ’（１００℃）に対するＧ’（２５℃）の比が約１：１〜約１０：１である、
クッション性ネット構造。
【請求項２】
請求項１に記載のクッション性ネット構造であって、
前記エチレン／α−オレフィン共重合体が、約１．７〜約３．５のＭｗ／Ｍｎ、少なくとも１つの融点Ｔｍ（℃）、および密度ｄ（ｇ／ｃｍ３）を有し、ここで、このＴｍおよびｄの数値が以下の関係に相当する、クッション性ネット構造。
Ｔｍ≧８５８．９１−１８２５．３（ｄ）＋１１１２．８（ｄ）２
【請求項３】
請求項１または２に記載のクッション性ネット構造であって、
前記エチレン／α−オレフィン共重合体が、約１．７〜約３．５のＭｗ／Ｍｎを有し、かつ融解熱ΔＨ（Ｊ／ｇ）、および最高のＤＳＣピークと最高のＣＲＹＳＴＡＦピークとの間の温度差として定義される、デルタ量ΔＴ（℃）によって特徴付けられ、ここで、このΔＴおよびΔＨの数値が以下の関係を有し、
ΔＨがゼロより大きくかつ最大１３０Ｊ／ｇまでの場合、
ΔＴ＞−０．１２９９（ΔＨ）＋６２．８１
ΔＨが１３０Ｊ／ｇより大きい場合、
ΔＴ≧４８℃
ここで前記ＣＲＹＳＴＡＦピークが累積ポリマーの少なくとも５パーセントを用いて決定され、かつ前記ポリマーの５パーセント未満が特定可能なＣＲＹＳＴＡＦピークを有するならば、前記ＣＲＹＳＴＡＦ温度は３０℃である、クッション性ネット構造。
【請求項４】
請求項１〜３のいずれかに記載のクッション性ネット構造であって、
前記エチレン／α−オレフィン共重合体が、前記エチレン／α−オレフィン共重合体の圧縮成形フィルムで測定された、３００パーセントのひずみかつ１サイクルでの弾性回復率Ｒｅ（パーセント）によって特徴付けられ、かつ密度ｄ（ｇ／ｃｍ３）を有し、ここで、前記エチレン／α−オレフィン共重合体が実質的に架橋相を有さない場合、前記Ｒｅおよびｄの数値が以下の関係を満たす、クッション性ネット構造。
Ｒｅ＞１４８１−１６２９（ｄ）
【請求項５】
請求項１〜４のいずれかに記載のクッション性ネット構造であって、
前記Ｒｅおよびｄの数値が以下の関係を満たす、クッション性ネット構造。
Ｒｅ＞１４９１−１６２９（ｄ）
【請求項６】
請求項１〜５のいずれかに記載のクッション性ネット構造であって、
前記Ｒｅおよびｄの数値が以下の関係を満たす、クッション性ネット構造。
Ｒｅ＞１５０１−１６２９（ｄ）
【請求項７】
請求項１〜６のいずれかに記載のクッション性ネット構造であって、
前記Ｒｅおよびｄの数値が以下の関係を満たす、クッション性ネット構造。
Ｒｅ＞１５１１−１６２９（ｄ）
【請求項８】
複数のランダムループを含むクッション性ネット構造であって、各々のランダムループが少なくとも１つのさらなるループに対して溶融結合されており、
前記ランダムループが連続繊維を含み、かつ前記繊維が、少なくとも５０モルパーセントのエチレンを含むブロックコポリマーであるエチレン／α−オレフィン共重合体を含み：
前記エチレン／α−オレフィン共重合体が、
（ａ）ＴＲＥＦを用いて分画される場合、４０℃と１３０℃との間で溶出する少なくとも１つの分子画分であって、少なくとも０．５および最大約１というブロックインデックス、および約１．３より大きい分子量分布Ｍｗ／Ｍｎを有することを特徴とする少なくとも１つの分子画分、または
（ｂ）ゼロより大きくかつ最大約１．０までの平均ブロックインデックスおよび約１．３より大きい分子量分布Ｍｗ／Ｍｎ、
を有するクッション性ネット構造。
【請求項９】
請求項１〜７のいずれかに記載のクッション性ネット構造であって、
前記エチレン／α−オレフィン共重合体が、ＴＲＥＦを用いて分画される場合、４０℃と１３０℃との間で溶出する分子画分であって、前記同じ温度の間で溶出する比較対象となるランダムエチレン共重合体画分のコモノマーモル含量よりも少なくとも５パーセント高いコモノマーモル含量を有することを特徴とする分子画分を有し、ここで、前記比較対象となるランダムエチレン共重合体が同じコモノマー（単数または複数）を有し、かつメルトインデックス、密度、およびコモノマーモル含量（ポリマー全体に基づく）を前記エチレン／α−オレフィン共重合体のものの１０パーセント内で有する、
クッション性ネット構造。
【請求項１０】
請求項１〜８のいずれかに記載のクッション性ネット構造であって、
前記エチレン／α−オレフィン共重合体が、２５℃での貯蔵弾性率であるＧ’（２５℃）、および１００℃での貯蔵弾性率であるＧ’（１００℃）によって特徴付けられ、Ｇ’（１００℃）に対するＧ’（２５℃）の比が約１：１〜約１０：１である、
クッション性ネット構造。
【請求項１１】
請求項１〜１０のいずれかに記載のクッション性ネット構造であって、前記α−オレフィンがプロピレン、１−ブテン、１−ペンテン、１−ヘキセン、１−オクテンまたはそれらの組み合わせである、クッション性ネット構造。
【請求項１２】
請求項１〜１１のいずれかに記載のクッション性ネット構造であって、前記構造が約３５％以下という７０℃での残留永久ひずみを有する、クッション性ネット構造。
【請求項１３】
請求項１〜１２のいずれかに記載のクッション性ネット構造であって、前記構造が約０．００５ｇ／ｃｍ３〜約０．３０ｇ／ｃｍ３という範囲のみかけ密度を有する、クッション性ネット構造。
【請求項１４】
請求項１〜１３のいずれかに記載のクッション性ネット構造であって、前記構造が約０．００５ｇ／ｃｍ３〜約０．２０ｇ／ｃｍ３という範囲のみかけ密度を有する、クッション性ネット構造。
【請求項１５】
請求項１〜１４のいずれかに記載のクッション性ネット構造であって、前記繊維が少なくとも１つの他のポリマーをさらに含む、クッション性ネット構造。
【請求項１６】
請求項１〜１５のいずれかに記載のクッション性ネット構造であって、前記他のポリマーが、熱可塑性エラストマー、非弾性ポリマーまたはそれらの組み合わせである、クッション性ネット構造。
【請求項１７】
請求項１〜１６のいずれかに記載のクッション性ネット構造を含む、クッション性物質。
【請求項１８】
クッション性ネット構造を生成するための方法であって、
ａ．エチレン／α−オレフィン共重合体を含む出発物質を融解する工程と、
ｂ．複数の開口部(orifices)を有するノズルから下向きに溶融共重合体を放出して、連続繊維のループを溶融状態で得る工程と、
ｃ．各々のループを互いに接触させて、熱結合させ、それによってランダムループ構造を前記ループとして形成させて、テイクオフユニットの間に保持させる工程と、そして、
ｄ．前記構造を冷却させる工程と、を含み、
ここで、前記共重合体が、少なくとも５０モルパーセントのエチレンを含むブロックコポリマーであり、
（ａ）約１．７〜約３．５のＭｗ／Ｍｎ、少なくとも１つの融点Ｔｍ（℃）、および密度ｄ（ｇ／ｃｍ３）を有し、ここで、このＴｍおよびｄの数値が以下の関係に相当する：
Ｔｍ＞−２００２．９＋４５３８．５（ｄ）−２４２２．２（ｄ）２；または、
（ｂ）約１．７〜約３．５のＭｗ／Ｍｎを有し、かつ融解熱ΔＨ（Ｊ／ｇ）、および最高のＤＳＣピークと最高のＣＲＹＳＴＡＦピークとの間の温度差として定義される、デルタ量ΔＴ（℃）によって特徴付けられ、ここで、このΔＴおよびΔＨの数値が以下の関係を有し、
ΔＨがゼロより大きくかつ最大１３０Ｊ／ｇまでの場合、
ΔＴ＞−０．１２９９（ΔＨ）＋６２．８１
ΔＨが１３０Ｊ／ｇより大きい場合、
ΔＴ≧４８℃
ここで前記ＣＲＹＳＴＡＦピークが累積ポリマーの少なくとも５パーセントを用いて決定され、かつ前記ポリマーの５パーセント未満が特定可能なＣＲＹＳＴＡＦピークを有するならば、前記ＣＲＹＳＴＡＦ温度は３０℃である；または、
（ｃ）前記エチレン／α−オレフィン共重合体の圧縮成形フィルムで測定された、３００パーセントのひずみかつ１サイクルでの弾性回復率Ｒｅ（パーセント）によって特徴付けられ、かつ密度ｄ（ｇ／ｃｍ３）を有し、ここで、前記エチレン／α−オレフィン共重合体が実質的に架橋相を有さない場合、前記Ｒｅおよびｄの数値が以下の関係を満たす：
Ｒｅ＞１４８１−１６２９（ｄ）；または、
（ｄ）ＴＲＥＦを用いて分画される場合、４０℃と１３０℃との間で溶出する分子画分であって、前記同じ温度の間で溶出する比較対象となるランダムエチレン共重合体画分のコモノマーモル含量よりも少なくとも５パーセント高いコモノマーモル含量を有することを特徴とする分子画分を有し、ここで、前記比較対象となるランダムエチレン共重合体が同じコモノマー（単数または複数）を有し、かつメルトインデックス、密度、およびコモノマーモル含量（ポリマー全体に基づく）を前記エチレン／α−オレフィン共重合体のものの１０パーセント内で有する；または、
（ｅ）２５℃での貯蔵弾性率であるＧ’（２５℃）、および１００℃での貯蔵弾性率であるＧ’（１００℃）によって特徴付けられ、ここで、Ｇ’（１００℃）に対するＧ’（２５℃）の比が約１：１〜約１０：１である、
クッション性ネット構造を生成するための方法。
【請求項１９】
クッション性ネット構造を生成するための方法であって、
ａ．エチレン／α−オレフィン共重合体を含む出発物質を融解する工程と、
ｂ．複数の開口部(orifices)を有するノズルから下向きに溶融共重合体を放出して、連続繊維のループを溶融状態で得る工程と、
ｃ．各々のループを互いに接触させて、熱結合させ、それによってランダムループ構造を前記ループとして形成させて、テイクオフユニットの間に保持させる工程と、そして、
ｄ．必要に応じて、前記構造を冷却させる工程と、を含み、
ここで、前記共重合体が、少なくとも５０モルパーセントのエチレンを含むブロックコポリマーであり、
（ａ）ＴＲＥＦを用いて分画される場合、４０℃と１３０℃との間で溶出する少なくとも１つの分子画分であって、少なくとも０．５および最大約１というブロックインデックス、および約１．３より大きい分子量分布Ｍｗ／Ｍｎを有することを特徴とする少なくとも１つの分子画分、または
（ｂ）ゼロより大きくかつ最大約１．０までの平均ブロックインデックスおよび約１．３より大きい分子量分布Ｍｗ／Ｍｎ、
を有する、クッション性ネット構造を生成するための方法。